(57)【特許請求の範囲】
【請求項１】
表面基材と、該表面基材の片面に設けられた粘着剤層とを備え、前記粘着剤層がトリブロック共重合体と粘着付与剤と鉱油とを含有するホットメルト型粘着剤から形成されているタイヤ用粘着シートであって、
前記粘着剤層は、トリブロック共重合体の含有量が２５〜４５質量％、粘着付与剤の含有量が１５〜６５質量％、鉱油の含有量が５〜４０質量％であり、
前記トリブロック共重合体は、イソプレンの重合体又はブタジエンの重合体からなる軟質重合体ブロックの両末端にスチレンの重合体からなる硬質重合体ブロックが結合されたブロック共重合体であり、
前記粘着付与剤は、脂肪族化合物単位および芳香族化合物単位を有する脂肪族芳香族系粘着付与剤と、芳香族化合物単位を有し、脂肪族化合物単位を有さない芳香族系粘着付与剤とからなり、該粘着付与剤における脂肪族芳香族系粘着付与剤の含有比率が５５〜９５質量％であることを特徴とするタイヤ用粘着シート。
【請求項２】
前記トリブロック共重合体が、引張強度１８ＭＰａ以下である請求項１に記載のタイヤ用粘着シート。
【請求項３】
前記鉱油が、ナフテン系プロセスオイルである請求項１または２に記載のタイヤ用粘着シート。
【発明の詳細な説明】
【技術分野】
【０００１】
本発明は、タイヤを販売する際に販売用ラベルとしてタイヤに貼着されるタイヤ用粘着シートに関する。
【背景技術】
【０００２】
タイヤを店頭にて販売する際には、タイヤの商品説明や価格等を表示するための販売用のラベルをタイヤに貼着する。タイヤに貼着する販売用ラベルとしては、表面基材および粘着剤層を備える粘着シートが使用されるが、タイヤ特有の事情があるため、汎用の粘着シートの使用は困難である。
すなわち、タイヤは、溝を有するため、粘着剤層の全面を接触させることができない。とりわけ、スタッドレスタイヤは、より複雑に溝が形成されているため、粘着剤層の接触面積がより小さい。また、タイヤ表面は、タイヤ成型の際にゴム成分が金型の空気抜き孔に入り込むことにより形成されたスピューと称されるヒゲ状突起物を有している。このスピューによっても粘着シートを貼着する面が凹凸になる。さらに、タイヤの表面には、タイヤ成型の際に金型に塗布した離型剤が転写されて付着しているため、粘着剤層の粘着性が低く、しかもタイヤには、粘着剤に対する粘着性が低い添加剤が含まれることがある。
したがって、タイヤ表面は粘着シートを充分な粘着力で貼着することが難しい被着面である。そのため、タイヤに貼着する販売用ラベルとしては汎用の粘着シートは使用されておらず、粘着力を高めたタイヤ用の粘着シートが使用されている。
タイヤ用の粘着シートとしては、例えば、特許文献１に、粘着剤層が、トリブロック共重合体と粘着付与剤と鉱油とを含有するホットメルト系粘着剤からなるものが開示されている。特許文献１に記載の粘着剤では、粘着付与剤として、ロジン系粘着付与剤、テルペン系粘着付与剤、クマロン・インデン系粘着付与剤、脂肪族系粘着付与剤、芳香族系粘着付与剤、脂肪族芳香族系粘着付与剤等が使用されている。
【先行技術文献】
【特許文献】
【０００３】
【特許文献１】再公表ＷＯ２００５／０３７９４５号公報
【発明の概要】
【発明が解決しようとする課題】
【０００４】
通常、販売用ラベルを作製する際には粘着シートを打ち抜き加工するが、粘着力を高めた特許文献１に記載の粘着シートでは、所定形状に打ち抜き加工した際に打ち抜き刃に粘着剤が付着しやすかった。そのため、繰り返し打ち抜き加工した際に打ち抜き加工性が低下しやすいため、高い頻度で打ち抜き刃を清掃あるいは交換しなければならず、打ち抜き加工の生産性低下を招いていた。そこで、打ち抜き刃への粘着剤の付着を抑止するために、粘着剤層の粘着力を小さくすると、タイヤ表面に対する粘着性が不足するという問題を生じた。
さらに、特許文献１に記載の粘着シートにおいて、粘着付与剤としてクマロン・インデン系粘着付与剤を用いた場合には、臭気に問題があった。臭気に問題のある粘着シートを用いた販売ラベルは販売に悪い影響を及ぼすおそれがある。
本発明は、前記事情に鑑みてなされたものであり、タイヤに対する充分な粘着性を有すると共に打ち抜き加工時に打ち抜き刃への付着量が少なく、しかも臭気が少ないタイヤ用粘着シートを提供することを目的とする。
【課題を解決するための手段】
【０００５】
本発明は、以下の態様を包含する。
［１］  表面基材と、該表面基材の片面に設けられた粘着剤層とを備え、前記粘着剤層がトリブロック共重合体と粘着付与剤と鉱油とを含有するホットメルト型粘着剤から形成されているタイヤ用粘着シートであって、
前記粘着剤層は、トリブロック共重合体の含有量が２５〜４５質量％、粘着付与剤の含有量が１５〜６５質量％、鉱油の含有量が５〜４０質量％であり、
前記トリブロック共重合体は、イソプレンの重合体又はブタジエンの重合体からなる軟質重合体ブロックの両末端にスチレンの重合体からなる硬質重合体ブロックが結合されたブロック共重合体であり、
前記粘着付与剤は、脂肪族化合物単位および芳香族化合物単位を有する脂肪族芳香族系粘着付与剤と、芳香族化合物単位を有し、脂肪族化合物単位を有さない芳香族系粘着付与剤とからなり、該粘着付与剤における脂肪族芳香族系粘着付与剤の含有比率が５５〜９５質量％であることを特徴とするタイヤ用粘着シート。
［２］  前記トリブロック共重合体が、引張強度１８ＭＰａ以下である［１］に記載のタイヤ用粘着シート。
［３］  前記鉱油が、ナフテン系プロセスオイルである［１］または［２］に記載のタイヤ用粘着シート。
【発明の効果】
【０００６】
本発明のタイヤ用粘着シートは、タイヤに対する充分な粘着性を有すると共に打ち抜き加工時に打ち抜き刃への付着量が少なく、しかも臭気が少ない。
【図面の簡単な説明】
【０００７】
【図１】本発明のタイヤ用粘着シートの一実施形態を示す断面図である。
【発明を実施するための形態】
【０００８】
本発明のタイヤ用粘着シート（以下、「粘着シート」と略す。）の一実施形態について説明する。
図１に、本実施形態の粘着シートを示す。本実施形態の粘着シート１０は、表面基材１１と、表面基材１１の片面に設けられた粘着剤層２０と、粘着剤層２０の表面基材１１と反対側の面に設けられた離型シート１３とを備える。
【０００９】
（表面基材）
表面基材１１としては、例えば、紙類、フィルム類等を適宜使用できる。紙類としては、キャストコート紙、アート紙、コート紙、上質紙等の紙類、ポリプロピレン、ポリエチレン、ポリエチレンテレフタレートやポリブチレンテレフタレート等のポリエステル、ポリ塩化ビニル等の各種高分子フィルム、金属蒸着フィルム、金属蒸着紙、合成紙、布、不織布等から適宜選択される。さらに、これらの積層体を使用することもできる。これらの中でも、タイヤから移行してくるアミン系老化防止剤、芳香族系オイル等による粘着シート表面の黒色化を防止できる点から、金属蒸着を施したフィルム類が好ましい。
【００１０】
表面基材１１の露出面１１ａには、タイヤの商品説明（例えば、メーカー名、タイヤ名、タイヤ幅、扁平率、タイヤ溝構造、リム径、使用上の注意等）や価格が印刷される。そのため、表面基材１１の露出面１１ａは印刷をしやすくするための処理が施されていることが好ましい。印刷をしやすくするための処理としては、例えば、記録層を設ける処理が挙げられる。また、表面基材１１が高分子フィルムである場合には、コロナ放電処理を適用することができる。
【００１１】
表面基材１１の厚みは１０〜１５０μｍであることが好ましい。さらに、表面基材１１が金属蒸着を施したシートの場合には１０〜１００μｍであることがより好ましく、金属蒸着を施していないシートの場合には６０〜１００μｍであることがより好ましい。
表面基材１１の厚みが１５０μｍ以下であれば、充分に高い柔軟性を確保でき、曲面追随性に優れるため、タイヤ用粘着シート１０がタイヤから剥がれにくくなり、１０μｍ以上であれば、打ち抜き加工時の作業性が向上する。金属蒸着を施していないシートの場合、６０μｍ以上であれば、タイヤ中のアミン系老化防止剤、芳香族系オイル等の表面移行による粘着シート１０の黒色化を防止できる。
【００１２】
（粘着剤層）
粘着剤層１２は、トリブロック共重合体と粘着付与剤と鉱油とを含有するホットメルト型粘着剤から形成されている。
【００１３】
［トリブロック共重合体］
トリブロック共重合体は、軟質重合体ブロックの両末端に硬質重合体ブロックが結合されたブロック共重合体である。このようなトリブロック共重合体を含有することによって粘着剤層１２が粘着性を発揮する。
トリブロック共重合体を構成する軟質重合体ブロックとしては、例えば、イソプレンの重合体、ブタジエンの重合体などが挙げられる。硬質重合体ブロックとしては、例えば、スチレンの重合体、α−メチルスチレンの重合体などが挙げられる。
トリブロック共重合体の具体例としては、スチレン−イソプレン−スチレンブロック共重合体、スチレン−ブタジエン−スチレンブロック共重合体が挙げられる。これらの中でも、タイヤに対する粘着性がより高いことから、スチレン−イソプレン−スチレンブロック共重合体が好ましい。
【００１４】
トリブロック共重合体における硬質重合体ブロックの含有量は１４〜３０質量％であることが好ましく、１５〜２０質量％であることがより好ましい。トリブロック共重合体における硬質重合体ブロックの含有量が１４質量％以上であれば、打ち抜き刃への粘着剤の付着量をより少なくでき、３０質量％以下であれば、粘着剤層１２のタイヤに対する粘着性がより高くなる
【００１５】
粘着剤層１２におけるトリブロック共重合体の含有量は２５〜４５質量％であることが好ましく、３０〜４０質量％であることがより好ましい。トリブロック共重合体の含有量が２５質量％以上であれば、粘着剤層１２のタイヤに対する粘着性がより高くなり、４５質量％以下であれば、打ち抜き刃への粘着剤の付着量をより少なくできる。
【００１６】
トリブロック共重合体の引張強度は１８ＭＰａ以下であることが好ましく、１５ＭＰａ以下であることがより好ましい。ここで、引張強度は、ＪＩＳ  Ｋ  ６２５１に従って測定された値である。トリブロック共重合体の引張強度が１８ＭＰａ以下であれば、粘着剤層１２のタイヤに対する粘着性がより高くなる。
また、トリブロック共重合体の引張強度は、打抜き加工時に打ち抜き刃への粘着剤付着量を少なくできることから、８ＭＰａ以上であることが好ましく、１０ＭＰａ以上であることがより好ましい。
【００１７】
［粘着付与剤］
本発明で使用される粘着付与剤は、脂肪族芳香族系粘着付与剤と芳香族系粘着付与剤とからなる。
【００１８】
脂肪族芳香族系粘着付与剤は、脂肪族化合物単位および芳香族化合物単位を有し、数平均分子量が２０００以下のものである。脂肪族芳香族系粘着付与剤の数平均分子量が２０００を超えると、粘着性が低下する。このような脂肪族芳香族系粘着付与剤は、Ｃ５留分Ｃ９留分を精製した後、カチオン重合により重合して得られる。
【００１９】
脂肪族芳香族系粘着付与剤の軟化点は５０〜１５０℃であることが好ましく、７０〜１３０℃であることがより好ましい。この軟化点は、ＪＩＳ  Ｋ  ２２０７（環球式）に従って測定した値である。脂肪族芳香族系粘着付与剤の軟化点が５０℃以上であれば、打ち抜き刃への粘着剤の付着量をより少なくでき、１５０℃以下であれば、粘着剤層１２のタイヤに対する粘着性をより高くできる。
【００２０】
粘着付与剤における脂肪族芳香族系粘着付与剤の割合は５５〜９５質量％であることが好ましく、７０〜９０質量％であることがより好ましい。粘着付与剤における脂肪族芳香族系粘着付与剤の割合が５５質量％以上であれば、粘着剤層１２のタイヤに対する粘着性をより高くでき、９５質量％以下であれば、打ち抜き刃への粘着剤の付着量をより少なくできる。
【００２１】
芳香族系粘着付与剤は、芳香族化合物単位を有するが、脂肪族化合物単位を有さず、数平均分子量が１５００以下の重合体である。芳香族系粘着付与剤の数平均分子量が１５００を超えると、粘着付与性を発揮できなくなる。芳香族系粘着付与剤の数平均分子量は、粘着性が低下する。このような芳香族系粘着付与剤は、Ｃ６〜Ｃ１１留分をフリーデルクラフツ反応触媒を用いて重合して得られる。
【００２２】
芳香族系粘着付与剤の軟化点は８０〜１７０℃であることが好ましく、９０〜１５０℃であることがより好ましい。この軟化点は、ＪＩＳ  Ｋ  ２２０７（環球式）に従って測定した値である。芳香族系粘着付与剤の軟化点が８０℃以上であれば、打ち抜き刃への粘着剤の付着量をより少なくでき、１７０℃以下であれば、粘着剤層１２の粘着性をより高くできる。
【００２３】
粘着剤層１２における粘着付与剤の含有量は１５〜６５質量％であることが好ましく、４０〜５５質量％であることがより好ましい。粘着付与剤の含有量が１５質量％以上であれば、粘着剤層１２のタイヤに対する粘着性をより高くでき、６５質量％以下であれば、打ち抜き刃への粘着剤の付着量を充分に少なくできる。
【００２４】
［鉱油］
鉱油は、石油由来または石炭由来の天然の油である。
鉱油としては、例えば、ナフテン系プロセスオイル、パラフィン系プロセスオイル、芳香族系プロセスオイルなどが挙げられる。これらの中でも、打ち抜き加工の際の打ち抜き刃への粘着剤の付着量をより少なくできることから、ナフテン系プロセスオイルが好ましい。
【００２５】
粘着剤層１２における鉱油の含有量は５〜４０質量％であることが好ましく、１０〜３０質量％であることがより好ましい。鉱油の含有量が５質量％以上であれば、タイヤに対する追従性を向上させることができ、４０質量％以下であれば、打抜き加工時に打抜き刃への粘着剤付着量を少なくできる。
【００２６】
［添加剤］
粘着剤層１２には、必要に応じて、酸化防止剤、紫外線吸収剤、光安定剤、顔料、着色剤などが含まれていてもよい。
【００２７】
（離型シート）
離型シート１３としては、例えば、ポリエチレンテレフタレートフィルム、ポリプロピレンフィルム等のプラスチックフィルムを用いることができる。プラスチックフィルムは、シリコーンにより離型処理が施されていてもよい。
また、離型シート１３としては、キャストコート紙、アート紙、コート紙、上質紙、クラフト紙、グラシン紙等の紙の片面に、必要に応じて目止め層を形成した上で、シリコーン系等の剥離剤を塗布した離型シートを使用することもできる。
【００２８】
（製造方法）
粘着シート１０を製造する方法としては、離型シート１３に上記ホットメルト系粘着剤を溶融状態で塗工して粘着剤層１２を形成し、その粘着剤層１２に表面基材１１を貼り合せる方法、表面基材１１の片面に上記ホットメルト系粘着剤を溶融状態で塗工して粘着剤層１２を形成し、その粘着剤層１２に離型シート１３を貼り合せる方法が挙げられる。
溶融状態のホットメルト型粘着剤の塗工方法としては、公知のホットメルト型粘着剤の塗工方法が使用でき、例えば、Ｔダイ、ファウンテンダイ、ギヤインダイ、スロットダイ、ロールコーター、リップコーター等から任意に選択することができる。
また、離型シート１３に粘着剤を塗工して粘着剤層１２を形成した後、この粘着剤層１２に表面基材１１を積層する転写塗工と、表面基材１１に粘着剤を塗工して粘着剤層１２を形成した後、この粘着剤層１２に離型シート１３を積層する直接塗工のどちらも適用でき、任意に選択することができる。
溶融状態のホットメルト系粘着剤の塗工量としては、２０〜６０ｇ／ｍ２であることが好ましく、２５〜４５ｇ／ｍ２であることがより好ましい。塗工量が２０ｇ／ｍ２以上であれば、粘着剤層１２のタイヤに対する粘着性をより高くでき、６０ｇ／ｍ２以下であれば、打ち抜き刃への粘着剤の付着量を充分に少なくできる。
【００２９】
（作用効果）
本発明者が調べた結果、粘着剤層１２に含まれる粘着付与剤が脂肪族芳香族系粘着付与剤および芳香族系粘着付与剤からなる粘着シート１０では、タイヤに対する充分な粘着性を有すると共に打ち抜き加工時に打ち抜き刃への付着量が少ないことが判明した。
また、粘着シート１０では、粘着付与剤としてクマロン・インデン系粘着付与剤を用いないため、臭気が少ない。
さらに、粘着剤層１２が、トリブロック共重合体を含むホットメルト系粘着剤であるため、粘着剤の溶剤への溶解が不要である。したがって、溶剤を使用しなくてもよいため、環境への負荷を低減できる。
【００３０】
（他の実施形態）
なお、本発明は、上記実施形態に限定されない。
例えば、本発明の粘着シートは表面基材１１および粘着剤層１２から構成されていてもよい。
【実施例】
【００３１】
（実施例１）
クインタック３４３３Ｎ（日本ゼオン株式会社製、スチレン−イソプレン−スチレンブロック共重合体、スチレン含有量１６質量％、引張強度１１ＭＰａ）３５質量％と、クイントンＮ１８０（日本ゼオン株式会社製、脂肪族芳香族系粘着付与剤、軟化点８０℃）３５質量％と、ペトコール１４０ＨＭ３（東ソー株式会社製、芳香族系粘着付与剤、軟化点１３３℃）１０質量％と、サンピュアＮＸ９０（日本サン石油株式会社製、ナフテン系プロセスオイル）２０質量％とを混合して、ホットメルト系粘着剤を調製した。
次いで、上記ホットメルト系粘着剤を１４０℃に加熱して溶融させ、溶融状態のホットメルト系粘着剤をロールコーターによって、王子タック（株）製Ｇ７Ｂ(グラシン系剥離紙)に塗工して、粘着剤層を形成した。
次いで、粘着剤層に、表面基材としてアジヤアルミ（株）製ＰＥＴ＃１２白(金属蒸着を施し、且つ金属蒸着面の反対面に印刷記録層を設けたポリエチレンテレフタレートフィルム、厚さ１２μｍ)の蒸着面側を貼り合せて、粘着シートを得た。
【００３２】
（実施例２）
実施例１において、クイントンＮ１８０の代わりにエスコレッツ２１０１（トーネックス株式会社製、脂肪族芳香族系粘着付与剤、軟化点９２℃）を用いたこと以外は実施例１と同様にして、粘着シートを得た。
【００３３】
（実施例３）
実施例１において、ペトコール１４０ＨＭ３の代わりにアルコンＭ１３５（荒川化学工業株式会社製、芳香族系粘着付与剤、軟化点１３５℃）を用いたこと以外は実施例１と同様にして、粘着シートを得た。
【００３４】
（実施例４）
実施例１において、クイントンＮ１８０の代わりにペトロタック７０（東ソー株式会社製、脂肪族芳香族系粘着付与剤、軟化点７０℃）を用いたこと以外は実施例１と同様にして、粘着シートを得た。
【００３５】
（実施例５）
実施例１において、クインタック３４３３Ｎの代わりにクインタック３４２１（日本ゼオン株式会社製、スチレン−イソプレン−スチレンブロック共重合体、スチレン含有量１４質量％、引張強度１９ＭＰａ）を用いたこと以外は実施例１と同様にして、粘着シートを得た。
【００３６】
（実施例６）
実施例１において、サンピュアＮＸ９０の代わりにサンパー１１０（日本サン石油株式会社製、パラフィン系プロセスオイル）を用いたこと以外は実施例１と同様にして、粘着シートを得た。
【００３７】
（比較例１）
実施例１において、ペトコール１４０ＨＭ３の配合を省略し、クイントンＮ１８０の配合量を４５質量％にしたこと以外は実施例１と同様にして、粘着シートを得た。
【００３８】
（比較例２）
実施例１において、クイントンＮ１８０の配合を省略し、ペトコール１４０ＨＭ３の配合量を４５質量％にしたこと以外は実施例１と同様にして、粘着シートを得た。
【００３９】
（比較例３）
実施例１において、クイントンＮ１８０の配合量を２５質量％にし、エスコレッツ１３１０（トーネックス株式会社製、脂肪族系粘着付与剤、軟化点９３℃）を１０質量％配合したこと以外は実施例１と同様にして、粘着シートを得た。
【００４０】
（比較例４）
実施例１において、ペトコール１４０ＨＭ３の代わりに、エステルガムＡＡＬ（荒川化学工業株式会社製、軟化点８２℃以上）を配合したこと以外は実施例１と同様にして、粘着シートを得た。
【００４１】
（比較例５）
実施例１において、クイントンＮ１８０の代わりに、エステルガムＡＡＬ（荒川化学工業株式会社製、軟化点８２℃以上）を配合したこと以外は実施例１と同様にして、粘着シートを得た。
【００４２】
上記実施例１〜６および比較例１〜５の各粘着シートについて、スタッドレスタイヤに対する粘着力、打ち抜き加工時の打ち抜き刃への粘着剤付着量を以下の方法により評価した。評価結果を表１，２に示す。
【００４３】
［スタッドレスタイヤに対する粘着力］
２５ｍｍ幅に裁断した粘着シートにおいて離型紙を剥離して粘着剤層を露出させ、露出した粘着剤層により、温度２３℃、相対湿度５０質量％の環境下、スタッドレスタイヤ（横浜ゴム株式会社製アイスガードｉＧ２０）のトレッド面に粘着シートを貼着した。貼着した後、粘着シートを２ｋｇのロールまたは１００ｇのロールで１往復押し付けて、圧着させた。圧着から３０分後、ＪＩＳ  Ｚ  ０２３７に従い、インストロン型引張試験機を用い、引張速度０．３ｍ／分で１８０°剥離強度を測定した。この剥離強度を粘着力とした。
【００４４】
［打ち抜き加工時の打ち抜き刃への粘着剤付着量］
上下動する上刃を備えるギロチン裁断機（三和技研株式会社製カッターＤＨ型）に４００ｍｍ幅の粘着シートを供給し、上刃によって３００回裁断した。裁断後、上刃に付着した粘着剤をトルエンにより溶解し、アルミニウム皿に回収した。回収した粘着剤溶液を乾燥機中１１０℃で乾燥させて、粘着剤の質量を測定した。
【００４５】
【表１】
0005382713.tif 000002
【００４６】
【表２】
0005382713.tif 000003
【００４７】
粘着剤層がスチレン−イソプレン−スチレンブロック共重合体と粘着付与剤と鉱油とを含有し、粘着付与剤が脂肪族芳香族系粘着付与剤および芳香族系粘着剤からなる実施例１〜６の粘着シートでは、スタッドレスタイヤに対する粘着力が高く、打ち抜き加工時の打ち抜き刃への粘着剤付着量が少なかった。
また、実施例１と実施例５との対比により、スチレン−イソプレン−イソプレンブロック共重合体の引張強度が１８ＭＰａ以下の実施例１の粘着シートは、粘着力がより優れることが判明した。
また、実施例１と実施例６との対比により、鉱油としてナフテン系プロセスオイルを用いた実施例１の粘着シートは、打ち抜き加工時の打ち抜き刃への粘着剤付着量がより少ないことが判明した。
【００４８】
芳香族系粘着付与剤であるペトコール１４０ＨＭ３の配合を省略した比較例１の粘着シートでは、打ち抜き加工時の打ち抜き刃への粘着剤付着量が多かった。
脂肪族芳香族系粘着付与剤であるクイントンＮ１８０の配合を省略した比較例２の粘着シートでは、粘着力が小さかった。
脂肪族芳香族系粘着付与剤の他に脂肪族系粘着付与剤を配合した比較例３の粘着シートでは、打ち抜き加工時の打ち抜き刃への粘着剤付着量が多かった。
芳香族系粘着付与剤であるペトコール１４０ＨＭ３の代わりに、ロジン系粘着付与剤であるエステルガムＡＡＬを配合した比較例４の粘着シートでは、打ち抜き加工時の打ち抜き刃への粘着剤付着量が多かった。
脂肪族芳香族系粘着付与剤であるクイントンＮ１８０の代わりに、ロジン系粘着付与剤であるエステルガムＡＡＬを配合した比較例５の粘着シートでは、打ち抜き加工時の打ち抜き刃への粘着剤付着量が多かった。
【００４９】
１０  粘着シート
１１  表面基材
１２  粘着剤層
１３  離型シート
【図１】
0005382713.tif 000004